Brevet FR3049114A1 (20170922)
REVENDICATIONS1. Batterie lithium métal polymère comprenant : - au moins une électrode négative comprenant du lithium métal ou un alliage de lithium métal, - au moins une électrode positive comprenant au moins une matière active dont le potentiel est supérieur à 3,8 V vs Li±/Li, au moins un copolymère bloc P1 et au moins un agent générant une conductivité électronique, ladite électrode positive étant éventuellement supportée par un collecteur de courant, et - au moins un électrolyte polymère solide comprenant au moins un copolymère bloc P1, ladite batterie lithium métal polymère étant caractérisée en ce que : * la matière active de l'électrode positive est choisie parmi : (1) les matières actives de type olivine choisies parmi celles de formule LiFexMn1_xPO4 dans laquelle 0\n<CLM>\1\tBatterie selon la revendication 1, caractérisée en ce que le bloc A comprend de 225 à 2250 motifs d'oxyde d'éthylène.\n<CLM>\1\tBatterie selon la revendication 1 ou 2, caractérisée en ce que la masse moléculaire moyenne du bloc A varie de 10 à 60 kDa. 10\n<CLM>\1\tBatterie selon l'une quelconque des revendications précédentes, caractérisée en ce que les monomères vinyliques sont des monomères vinyliques aromatiques choisis parmi le styrène de sulfonyl(trifluorométhylsulfonyl)imidure de lithium et ses dérivés.\n<CLM>\1\tBatterie selon l'une quelconque des revendications précédentes, 15 caractérisée en ce que le copolymère bloc P1 est choisi parmi les copolymères tri-blocs de type P(STFSILi)-b-POE-b-P(STFSILi).\n<CLM>\1\tBatterie selon la revendication 5, caractérisée en ce que le rapport P(STFSILi)/POE varie de 50 à 70% en masse.\n<CLM>\1\tBatterie selon l'une quelconque des revendications 1 à 3, 20 caractérisée en ce que les monomères vinyliques sont des monomères vinyliques non aromatiques choisis parmi l'acrylate de sulfonyl(trifluorométhylsulfonyl)imidure de lithium, le méthacrylate de sulfonyl(trifluorométhylsulfonyl)imidure de lithium, l'acrylamide de sulfonyl(trifluorométhylsulfonyl)imidure de lithium, le méthacrylamide de 25 sulfonyl(trifluorométhylsulfonyl)imidure de lithium, l'éthylène-sulfonyl(trifluorométhylsulfonypimidure de lithium, le propylène-sulfonyl(trifluorométhylsulfonyl)imidure de lithium, et les 3049114 24 diènes-sulfonyl(trifluorométhylsulfonyl)imidure de lithium et la maléimidesulfonyl(trifluorométhylsulfonyl)imidure de lithium.\n<CLM>\1\tBatterie selon l'une quelconque des revendications précédentes, caractérisée en ce que l'électrolyte polymère solide ne comprend pas de sels 5 de lithium autres que ceux de formule (I) telle que définie dans la revendication 1 qui sont greffés aux blocs B par l'intermédiaire de leurs anions.\n<CLM>\1\tBatterie selon l'une quelconque des revendications précédentes, caractérisée en ce que l'électrolyte polymère solide ne comprend pas de 10 plastifiants et/ou de solvants.\n<CLM>\1\tBatterie selon l'une quelconque des revendications précédentes, caractérisée en ce que l'agent générant une conductivité électronique est choisi parmi le noir de carbone, le carbone SP, le noir d'acétylène, les fibres et nanofibres de carbone, les nanotubes de carbone, le graphène, le graphite, les 15 particules et fibres métalliques et l'un de leurs mélanges.\n<CLM>\1\tBatterie selon l'une quelconque des revendications précédentes, caractérisée en ce que l'agent générant une conductivité électronique représente de 0,1 à 10% en masse, par rapport à la masse totale de l'électrode positive.\n<CLM>\1\tBatterie selon l'une quelconque des revendications précédentes, caractérisée en ce que le copolymère bloc P1 représente de 15 à 35% en masse, par rapport à la masse totale de l'électrode positive.\n<CLM>\1\tBatterie selon l'une quelconque des revendications précédentes, caractérisée en ce que la matière active de l'électrode positive représente de 25 60 à 85% en masse, par rapport à la masse totale de l'électrode positive.\n<CLM>\1\tBatterie selon l'une quelconque des revendications précédentes, caractérisée en ce que la matière active de l'électrode positive est une matière active de formule LiFexMn1_xPO4 dans laquelle 0